(57)【特許請求の範囲】
【請求項１】
シアノ基を有しない液晶化合物からなる液晶組成物において、６成分以上の化合物を含有し、（１）一般式（I-1）〜（I-3）
【化１】
0003858283.tif 000017
（式中、Ｒ11はそれぞれ独立的に炭素原子数２〜７の直鎖状アルキル基又はアルコキシ基を表わし、Ｘ11はそれぞれ独立的にフッ素原子、塩素原子、−ＯＣＦ3、−ＣＦ3、−ＯＣＨ3又は−ＣＨ3を表わす。）で表わされる化合物からなる第１群から選ばれる化合物を含有し、複屈折率Δｎが０．２３５以上であり、誘電率異方性Δεが３以上であり、固体相又はスメクチック相−ネマチック相転移温度が０℃以下であり、ネマチック相−等方性液体相転移温度が６５℃以上であることを特徴とするネマチック液晶組成物。
【請求項２】
（２）一般式（II-1）〜（II-5）
【化２】
0003858283.tif 000018
（式中、Ｒ21はそれぞれ独立的に炭素原子数２〜７の直鎖状アルキル基、アルケニル基又はＣpＨ2p+1-Ｏ-ＣqＨ2qを表わし、ｐ及びｑはそれぞれ独立的に１〜５の整数を表わし、Ｒ22はそれぞれ独立的に炭素原子数２〜７の直鎖状アルキル基、アルコキシ基を表わし、Ｘ21はそれぞれ独立的にフッ素原子、塩素原子、−ＯＣＦ3又は−ＣＦ3を表わし、Ｙ1〜Ｙ3はそれぞれ独立的に水素原子又はフッ素原子を表わす。）で表わされる化合物からなる第２群から選ばれる化合物を含有することを特徴とする請求項１記載のネマチック液晶組成物。
【請求項３】
（３）一般式（III-1）、（III-2）
【化３】
0003858283.tif 000019
（式中、Ｒ31はそれぞれ独立的に炭素原子数２〜７の直鎖状アルキル基、アルケニル基又はＣrＨ2r+1-Ｏ-ＣsＨ2sを表わし、ｒ及びｓはそれぞれ独立的に１〜５の整数を表わし、Ｘ31はそれぞれ独立的にフッ素原子、塩素原子、−ＯＣＦ3又は−ＣＦ3を表わし、Ｙ4はそれぞれ独立的に水素原子又はフッ素原子を表わし、Ｚ1はそれぞれ独立的に単結合、−ＣＯＯ−、−Ｃ2Ｈ4−又は−Ｃ4Ｈ8−を表わし、環Ａ1は１，４−シクロヘキシレン基又は１，４−フェニレン基を表わす。）で表わされる化合物からなる第３群から選ばれる化合物及び／又は（４）一般式（IV-1）〜（IV-4）
【化４】
0003858283.tif 000020
（式中、Ｒ41はそれぞれ独立的に炭素原子数２〜７の直鎖状アルキル基又はアルケニル基を表わし、Ｒ42はそれぞれ独立的に炭素原子数２〜７の直鎖状アルキル基、アルコキシ基、アルケニル基又はアルケニルオキシ基を表わし、Ｙ5は水素原子、フッ素原子又は−ＣＨ3を表わし、Ｙ6はそれぞれ独立的に水素原子又はフッ素原子を表わし、Ｚ2はそれぞれ独立的に単結合、−ＣＯＯ−、−Ｃ2Ｈ4−又は−Ｃ4Ｈ8−を表わし、環Ａ2は１，４−シクロヘキシレン基又は１，４−フェニレン基を表わし、ｎは０又は１の整数を表わす。）で表わされる化合物からなる第４群から選ばれる化合物を含有することを特徴とする請求項１又は２記載のネマチック液晶組成物。
【請求項４】
請求項１、２又は３記載のネマチック液晶組成物を用いたアクティブ・マトリクス形液晶表示装置。
【請求項５】
請求項１、２又は３記載のネマチック液晶組成物を用いたツイスティッド・ネマチックもしくはスーパー・ツイスティッド・ネマチック液晶表示装置。
【発明の詳細な説明】
【０００１】
【産業上の利用分野】
本発明は、電気光学的表示材料として有用なネマチック液晶組成物及びこれを用いた液晶表示装置に関する。
【０００２】
【従来の技術】
液晶表示素子の代表的なものにTN-LCD（ツイスティッド・ネマチック液晶表示素子）があり、時計、電卓、電子手帳、ポケットコンピュータ、ワードプロセッサ、パーソナルコンピュータなどに使用されている。一方、ＯＡ機器の処理情報の増加に伴い、一画面に表示される情報量が増大しており、シェファー（Scheffer）等［SID '85 Digest, 120頁(1985年)］、あるいは衣川等［SID '86 Digest, 122頁(1986年)］によって、STN（スーパー・ツイスティッド・ネマチック）−LCDが開発され、ワードプロセッサ、パーソナルコンピュータなどの高情報処理用の表示に広く普及しはじめている。
【０００３】
最近、STN-LCDでの応答特性を改善する目的でアクティブアドレッシング駆動方式が提案されている。（Proc.12th International Display Research Conference p.503 1992年）この様な液晶材料として、弾性定数比Ｋ３３／Ｋ１１が１．５前後、誘電率異方性△εや粘性が比較的小さいことと併せて、特に複屈折率△ｎが大きいものが要求されている。また、カラーフィルター層を用いないでカラー表示ができる方法として、液晶と位相差板の複屈折性を利用した新規反射型カラー液晶表示方式が提案されている。（テレビジョン学会技術報告 vol.14 No10.p.51 1990年）この様な液晶材料として、光の波長の違いによってより大きな位相差が現れるものがよいことから、特に複屈折率Δｎが大きいものが要求されている。
【０００４】
また、その表示品質が優れていることから、アクティブ・マトリクス形液晶表示装置が液晶テレビ、プロジェクター表示、コンピューター等のディスプレイの応用分野に有力なものとして市場に出されている。アクティブ・マトリクス表示方式は、画素毎にTFT（薄膜トランジスタ）あるいはMIM（メタル・インシュレータ・メタル）等のスイッチング素子が使われており、この方式には漏れ電流の小さな高電圧保持率が重要視されている。
【０００５】
更に、ワードプロセッサ、パーソナルコンピューター等の情報量の多いSTN-LCDに用いられる従来の液晶材料の場合、一般的に、調製された初期あるいは促進テスト後の抵抗値が低いことが知られている。このために、暗い画質を補う目的で補助光源が付加されたバックライト方式のSTN-LCDには、耐熱性等の化学的安定性に優れている液晶材料が新たに必要とされている。
【０００６】
上述のようなTN-LCDやSTN-LCDの電気光学特性を改善するために、複屈折率（Δｎ）の大きい液晶材料としては、例えば、以下のような化合物を挙げることができる。
【０００７】
【化５】
0003858283.tif 000002
【０００８】
（式中、Ｒ及びＲ’はそれぞれアルキル基、アルコキシル基等を表わす。）
しかしながら、これらの化合物を用いて液晶材料の複屈折率（Δｎ）を大きくすることにより、電気光学特性を改善することができても、液晶材料のより高い化学的安定性、液晶表示の高速応答性及び駆動温度範囲等の特性については、依然として問題が残されたままである。例えば、上記一般式（ａ）〜（ｃ）の化合物のうちの任意成分と一般式（ｄ）で表わされる化合物を混合した場合、得られる液晶組成物の複屈折率（△ｎ）は大きくなるものの、スメクチック相が出現しやすい傾向を有するため、このような化合物を用いても電気光学特性に優れ、且つ広い温度範囲で駆動可能な液晶表示装置を作製することは非常に困難である。
【０００９】
また、例えば、TFT-LCDにおいては、複屈折率（Δｎ）の大きい液晶材料として、シアノ基を有する液晶材料が用いられていた。しかしながら、このような液晶材料では、均一で高いコントラストを得るために必要な高い電圧保持率や高い比抵抗値を得ることを困難にさせる傾向を有していた。そこで、例えば、下記のような化合物が用いられてきた。
【００１０】
【化６】
0003858283.tif 000003
【００１１】
（式中、Ｒは前述と同じ意味を表わす。）
しかしながら、このような化合物を主成分として構成した液晶材料は、高い電圧保持率は得られるものの、液晶材料の複屈折率（Δｎ）もシアノ基を有する化合物の場合と比較するとかなり小さく、しきい値電圧を充分に低減させることも非常に困難であった。
【００１２】
【発明が解決しようとする課題】
本発明が解決しようとする課題は、シアノ基を有しない液晶化合物からなる液晶組成物であって、複屈折率（Δｎ）が大きく、しかも駆動可能な温度範囲が広く、化学的安定性にすぐれ、低電圧駆動が可能なネマチック液晶組成物を提供することにある。更に、本発明の液晶組成物を構成材料として用いた、電気光学特性の改善された液晶表示装置を提供することにある。
【００１３】
【課題を解決するための手段】
本発明は上記課題を解決するために、シアノ基を有しない液晶化合物からなる液晶組成物において、６成分以上の化合物を含有し、複屈折率Δｎが０．２３５以上であり、誘電率異方性Δεが３以上であり、固体相又はスメクチック相−ネマチック相転移温度が０℃以下であり、ネマチック相−等方性液体相転移温度が６５℃以上であることを特徴とするネマチック液晶組成物を提供する。
【００１４】
本発明の液晶組成物は、詳しくは、高い電圧保持率あるいは大きい複屈折率（Δｎ）を得ることができるものとして、シアノ基を有さない液晶化合物を用いることが好ましい。使用する液晶化合物としてはトラン系化合物、より好ましくはフルオロトラン系化合物であり、更に好ましくは３つの環を有するフルオロトラン系化合物を主構成成分として使用することである。特にフルオロトラン系化合物は大きな正の誘電率異方性（Δε）を有しており、低しきい値電圧特性を得るのに好ましい。この様な化合物を少なくとも６成分以上混合することによって得た液晶組成物は広い温度範囲でネマチック液晶相を示すものであり、この液晶組成物を液晶表示装置として用いる場合、より広い温度範囲で表示を可能とする。高い電圧保持率を得るためには、より高い比抵抗の液晶組成物が好ましく、比抵抗としては１０11Ω・ｃｍ以上が好ましく、１０12Ω・ｃｍ以上がより好ましく、１０13Ω・ｃｍ以上が最も好ましい。
【００１５】
また、本発明の液晶組成物は、０．２３５以上の高い複屈折率（Δｎ）を特徴としており、このネマチック液晶組成物をツイスティッド・ネマチックあるいはスーパー・ツイスティッド・ネマチック液晶表示装置に用いた場合、大きな複屈折率により液晶層の厚みｄを低減でき、応答速度やしきい値電圧を改善できる。また、先にも述べたようにΔｎの大きい本発明の液晶組成物は、カラーフィルター層を用いないでカラー表示を行う、液晶と位相差板の複屈折性を利用した新規反射型カラー液晶表示方式用の液晶材料としても有用なものである。
【００１６】
更に詳しくは、この様なネマチック液晶組成物を得るに、例えば、（１）一般式（I-1）〜（I-3）
【００１７】
【化７】
0003858283.tif 000004
【００１８】
（式中、Ｒ11はそれぞれ独立的に炭素原子数２〜７の直鎖状アルキル基又はアルコキシ基を表わし、Ｘ11はそれぞれ独立的にフッ素原子、塩素原子、−ＯＣＦ3、−ＣＦ3、−ＯＣＨ3又は−ＣＨ3を表わす。）
で表わされる化合物からなる第１群から選ばれる化合物を含有する液晶組成物が好ましい。
【００１９】
また、本発明は上記ネマチック液晶組成物に加える成分として、（２）一般式（II-1）〜（II-5）
【００２０】
【化８】
0003858283.tif 000005
【００２１】
（式中、Ｒ21はそれぞれ独立的に炭素原子数２〜７の直鎖状アルキル基、アルケニル基又はＣpＨ2p+1-Ｏ-ＣqＨ2qを表わし、ｐ及びｑはそれぞれ独立的に１〜５の整数を表わし、Ｒ22はそれぞれ独立的に炭素原子数２〜７の直鎖状アルキル基、アルコキシ基を表わし、Ｘ21はそれぞれ独立的にフッ素原子、塩素原子、−ＯＣＦ3又は−ＣＦ3を表わし、Ｙ1〜Ｙ3はそれぞれ独立的に水素原子又はフッ素原子を表わす。）
で表わされる化合物からなる第２群から選ばれる化合物を含有することが好ましい。
【００２２】
更に、（３）一般式（III-1）、（III-2）
【００２３】
【化９】
0003858283.tif 000006
【００２４】
（式中、Ｒ31はそれぞれ独立的に炭素原子数２〜７の直鎖状アルキル基、アルケニル基又はＣrＨ2r+1-Ｏ-ＣsＨ2sを表わし、ｒ及びｓはそれぞれ独立的に１〜５の整数を表わし、Ｘ31はそれぞれ独立的にフッ素原子、塩素原子、−ＯＣＦ3又は−ＣＦ3を表わし、Ｙ4はそれぞれ独立的に水素原子又はフッ素原子を表わし、Ｚ1はそれぞれ独立的に単結合、−ＣＯＯ−、−Ｃ2Ｈ4−又は−Ｃ4Ｈ8−を表わし、環Ａ1は１，４−シクロヘキシレン基又は１，４−フェニレン基を表わす。）
で表わされる化合物からなる第３群から選ばれる化合物及び／又は（４）一般式（IV-1）〜（IV-4）
【００２５】
【化１０】
0003858283.tif 000007
【００２６】
（式中、Ｒ41はそれぞれ独立的に炭素原子数２〜７の直鎖状アルキル基又はアルケニル基を表わし、Ｒ42はそれぞれ独立的に炭素原子数２〜７の直鎖状アルキル基、アルコキシ基、アルケニル基又はアルケニルオキシ基を表わし、Ｙ5は水素原子、フッ素原子又は−ＣＨ3を表わし、Ｙ6はそれぞれ独立的に水素原子又はフッ素原子を表わし、Ｚ2はそれぞれ独立的に単結合、−ＣＯＯ−、−Ｃ2Ｈ4−又は−Ｃ4Ｈ8−を表わし、環Ａ2は１，４−シクロヘキシレン基又は１，４−フェニレン基を表わし、ｎは０又は１の整数を表わす。）
で表わされる化合物からなる第４群から選ばれる化合物を含有することが好ましい。
【００２７】
本発明に係わる（１）一般式（I-1）〜（I-3）で表わされる化合物の代表的なものの例（Ｎｏ．１〜９）とその相転移温度を下記第１表に示す。
尚、下記表中、ｍ.ｐ.は結晶相から液晶相又は等方性液体相に相転移する温度を、ｃ.ｐ.は液晶相から等方性液体相に相転移する温度をそれぞれ表わす。また、各化合物は、蒸留、カラム精製、再結晶等の方法を用いて不純物を除去し、充分精製したものを使用した。
【００２８】
【表１】
0003858283.tif 000008
【００２９】
本発明の液晶組成物は（１）一般式（I-1）〜（I-3）の第１群から選ばれる化合物を含有することが好ましい。この（１）一般式（I-1）〜（I-3）の第１群の化合物は、シアノ基を含有していないにもかかわらず、複屈折率（Δｎ）が従来になく非常に大きいという特徴を有しており、これら化合物を使用することによって得られる液晶組成物の複屈折率は非常に大きいものとなる。また、誘電率異方性（Δε）が大きく、電圧保持率が高いという特徴も有している。更に、（１）一般式（I-1）〜（I-3）の第１群の化合物は、これらの化合物と類似構造を有する下記化合物
【００３０】
【化１１】
0003858283.tif 000009
【００３１】
（式中、Ｒはそれぞれアルキル基、アルコキシル基等を表わす。）
と比較して、特段に高い相溶性を示している。
また、（１）一般式（I-1）〜（I-3）の第１群から選ばれる化合物を含有する液晶組成物加える成分として、（２）一般式（II-1）〜（II-5）で表わされる化合物からなる第２群から選ばれる化合物を含有することが好ましい。一般式（II-1）〜（II-5）で表わされる化合物の代表的なものの例及び第４群の代表的な化合物の例、その相転移温度を下記第２表に示す。尚、下記表中、ｍ.ｐ.は結晶相から液晶相又は等方性液体相に相転移する温度を、ｃ.ｐ.は液晶相から等方性液体相に相転移する温度をそれぞれ表わす。
【００３２】
【表２】
0003858283.tif 000010
【００３３】
本発明のネマチック液晶組成物は、（１）一般式（I-1）〜（I-3）の第１群から選ばれる化合物を含有する液晶組成物に、（２）一般式（II-1）〜（II-5）の第２群から選ばれる化合物を含有することが好ましく、複屈折率（Δｎ）が大きい液晶組成物を得ることができる。また、同時にネマチック相の温度範囲もより広くさせる改善効果を示し、更には、駆動電圧を上昇させにくい傾向を有している。このような効果は（２）一般式（II-1）〜（II-5）の第２群の化合物がフルオロトラン構造を有し、化合物の弾性定数が小さいことによるものと考えられる。また、（１）一般式（I-1）〜（I-3）の第１群の化合物との相溶性にも優れているので、第１群の化合物の優れた特性をほとんど低減させることなく、良好なネマチック液晶組成物を得ることができる。
【００３４】
更に、本発明のネマチック液晶組成物は（３）一般式（III-1）、（III-2）の第３群から選ばれる化合物及び／又は（４）一般式（IV-1）〜（IV-4）の第４群から選ばれる化合物を上記の液晶組成物に加えることが好ましいが、これにより液晶組成物の複屈折率（Δｎ）を用途に応じて容易に最適化することができ、これにより液晶表示装置の色むらの低減、視角特性の向上、コントラスト比の増加を容易に達成することができる。この一般式（IV-4）の化合物は、前述の一般式（ｄ）の化合物を包含するものである。一般式（ｄ）の化合物は、他の化合物との相溶性があまりよくないため結晶相又はスメクチック相を示し易い傾向を有する。しかしながら、一般式（ｄ）の化合物及び本発明の（１）一般式（I-1）〜（I-3）の第１群から選ばれる化合物を含有する本発明の液晶組成物との相溶性は良好であり、結晶相又はスメクチック相とネマチック相との相転移温度を低温側に拡大し易い傾向を示す。従って、第４群の化合物を加えることにより、優れた特性をほとんど低減させることなく、Δｎの調製も容易に行えるため良好なネマチック液晶組成物を得ることができるのである。
【００３５】
また、（３）一般式（III-1）及び（III-2）の第３群の化合物及び／又は（４）一般式（IV-1）〜（IV-4）の第４群の化合物を添加することにより大きなプレチルト角を形成できる液晶表示装置を提供することができる。または、（２）一般式（II-1）〜（II-5）の第２群の化合物において、側鎖基Ｒ1及びＲ2がアルコキシアルキル基を有している化合物、又は（３）一般式（III-1）及び（III-2）の第３群の化合物において、側鎖基がアルコキシアルキル基である化合物を含有することによっても、このプレチルト角を維持あるいは改善することができる。このようなプレチルト角が改善された本発明のネマチック液晶組成物は、TFT-LCDにおけるバックライトの放熱によるリバースチルトの発生、あるいはSTN-LCDにおけるストライプ・ドメインの発生を顕著に抑えることができ、歩留まりを向上させることができる。
【００３６】
本発明のネマチック液晶組成物における各化合物の含有量は、第１群の一般式（I-1）で表わされる化合物１種につき、それぞれ３０重量％以下で含有することが好ましく、液晶組成物における総含有量は、少なくとも５重量％以上の範囲が好ましく、１０〜８０重量％の範囲がより好ましく、１５〜５０重量％の範囲が特により好ましい。一般式（I-2）及び（I-3）についても同様である。
【００３７】
また、第２群の一般式（II-1）で表わされる化合物１種につき、それぞれ０〜３０重量％の範囲で含有することが好ましく、液晶組成物における総含有量は、少なくとも９０重量％以下の範囲が好ましく、０〜８０重量％の範囲がより好ましく、１０〜６０重量％の範囲が特により好ましい。一般式（II-2）〜（II-5）についても同様である。
【００３８】
更に、第３群の一般式（III-1）で表わされる化合物１種につき、それぞれ０〜２０重量％の範囲で含有することが好ましく、液晶組成物中における総含有量は、少なくとも５０重量％以下の範囲が好ましく、０〜４０重量％の範囲がより好ましく、５〜３０重量％の範囲が特により好ましい。一般式（III-2）についても同様である。
【００３９】
一般式（IV-1）で表わされる化合物１種につき、それぞれ０〜３０重量％の範囲で含有することが好ましく、液晶組成物中における総含有量は、少なくとも７０重量％以下の範囲が好ましく、０〜６０重量％の範囲がより好ましく、５〜５０重量％の範囲が特により好ましい。一般式（IV-2）〜（IV-4）についても同様である。
【００４０】
本発明の液晶組成物は、上記一般式（I-1）〜（I-3）、（II-1）〜（II-5）、（III-1）、（III-2）、（IV-1）〜（IV-4）で表わされる化合物以外にも、液晶組成物の特性を改善するために、液晶化合物として認識される通常のネマチック液晶、スメクチック液晶、コレステリック液晶などを含有していてもよい。しかしながら、これらの化合物を多量に用いることはネマチック液晶組成物の特性が低減することになるので、添加量は得られるネマチック液晶組成物の要求特性に応じて制限されるものである。
【００４１】
【実施例】
以下、実施例を挙げて本発明を更に詳述するが、本発明はこれらの実施例に限定されるものではない。また、以下の実施例及び比較例の組成物における「％」は「重量％」を意味する。
【００４２】
組成物の化学的安定性は、液晶組成物２ｇをアンプル管に入れ、真空脱気後窒素置換の処理をして封入し、１５０℃、１時間の加熱促進テストを行い、この液晶組成物の電圧保持率を測定した。実施例中、測定した特性は以下の通りである。
【００４３】
ＴN-I ：  ネマチック相−等方性液体相転移温度（℃）
Ｔ→N ：  固体相又はスメクチック相−ネマチック相転移温度（℃）
Ｖth  ：  セル厚８μｍのTN-LCDを構成した時のしきい値電圧（Ｖ）
Δε  ：  誘電異方性
Δｎ  ：  複屈折率
【００４４】
（実施例１）
【００４５】
【化１２】
0003858283.tif 000011
【００４６】
からなるネマチック液晶組成物Ｎｏ．１８を調製し、この組成物の諸特性を測定した。結果は以下の通りであった。
ＴN-I   ：  １１３．４      ℃
Ｔ→N   ：    −２．０      ℃
Ｖth    ：      １．４１    Ｖ
Δε    ：    １７．３
Δｎ    ：      ０．２３８
比抵抗  ：  １．０×１０13  Ω・ｃｍ
テスト前の電圧保持率            ：  ９９．２％
加熱促進テスト後電圧保持率      ：  ９８．５％
このネマチック液晶組成物は加熱促進テスト後の電圧保持率が高いことから、熱に安定であることが理解できる。またこの組成物を構成材料とするアクティブ・マトリクス液晶表示装置を作製したところ、漏れ電流が小さくフリッカの発生しない優れたものであることが確認できた。
【００４７】
また、同様にしてセル厚２．１μｍのTN-LCD表示用セルの応答速度を測定したところ、立ち上がり、立ち下がりともに７ミリ秒であった。
更にこのネマチック液晶組成物にカイラル物質「Ｓ−８１１」（メルク社製）を添加して混合液晶を調製した。一方、対向する平面透明電極上に「サンエバー150」（日産化学社製）の有機膜をラビングして配向膜を形成し、ツイスト角220度のSTN-LCD表示用セルを作製した。上記の混合液晶をこのセルに注入して液晶表示装置を構成し、表示特性を測定した。その結果、応答速度は１９ミリ秒と非常に速く、しきい値電圧が低く、高時分割特性に優れ、表示画面のちらつきやクロストーク現象が改善されたSTN-LCD表示特性を示す液晶表示装置が得られた。
【００４８】
なお、カイラル物質はカイラル物質の添加による混合液晶の固有らせんピッチＰと表示用セルのセル厚ｄが、Δｎ・ｄ＝０．８５、ｄ／Ｐ＝０．５３となるように添加した。
（実施例２）
【００４９】
【化１３】
0003858283.tif 000012
【００５０】
からなるネマチック液晶組成物Ｎｏ．１９を調製し、この組成物の諸特性を測定した。結果は以下の通りであった。
ＴN-I   ：  １１０．２      ℃
Ｔ→N   ：  −１０．０      ℃
Ｖth    ：      １．４２    Ｖ
Δε    ：    １７．０
Δｎ    ：      ０．２３６
比抵抗  ：  １．４×１０13  Ω・ｃｍ
テスト前の電圧保持率            ：  ９９．１％
加熱促進テスト後電圧保持率      ：  ９８．５％
このネマチック液晶組成物は加熱促進テスト後の電圧保持率が高いことから、熱に安定であることが理解できる。またこの組成物を構成材料とするアクティブ・マトリクス液晶表示装置を作製したところ、漏れ電流が小さくフリッカの発生しない優れたものであることが確認できた。
【００５１】
更にこのネマチック液晶組成物にカイラル物質「Ｓ−８１１」（メルク社製）を添加して混合液晶を調製した。一方、対向する平面透明電極上に「サンエバー150」（日産化学社製）の有機膜をラビングして配向膜を形成し、ツイスト角220度のSTN-LCD表示用セルを作製した。上記の混合液晶をこのセルに注入して液晶表示装置を構成し、表示特性を測定した。その結果、応答速度が速く、しきい値電圧が低く、高時分割特性に優れ、表示画面のちらつきやクロストーク現象が改善されたSTN-LCD表示特性を示す液晶表示装置が得られた。
【００５２】
なお、カイラル物質はカイラル物質の添加による混合液晶の固有らせんピッチＰと表示用セルのセル厚ｄが、Δｎ・ｄ＝０．８５、ｄ／Ｐ＝０．５３となるように添加した。
（実施例３）
【００５３】
【化１４】
0003858283.tif 000013
【００５４】
からなるネマチック液晶組成物Ｎｏ．２０を調製し、この組成物の諸特性を測定した。結果は以下の通りであった。
ＴN-I   ：    ９０．３      ℃
Ｔ→N   ：  −３５．０      ℃
Ｖth    ：      ２．０７    Ｖ
Δε    ：      ７．０
Δｎ    ：      ０．２４２
比抵抗  ：  １．２×１０13  Ω・ｃｍ
テスト前の電圧保持率            ：  ９９．３％
加熱促進テスト後電圧保持率      ：  ９８．７％
このネマチック液晶組成物は加熱促進テスト後の電圧保持率が高いことから、熱に安定であることが理解できる。またこの組成物を構成材料とするアクティブ・マトリクス液晶表示装置を作製したところ、漏れ電流が小さくフリッカの発生しない優れたものであることが確認できた。
【００５５】
また、このネマチック液晶組成物の複屈折率の波長分散を測定したところ、光の波長６５０ｎｍに対する４００ｎｍでの比が１．１５以上であった。この液晶材料は、光の波長の違いによってより大きな位相差が現れていることから、カラーフィルター層を用いないでカラー表示を行う、液晶と位相差板の複屈折性を利用した新規反射型カラー液晶表示方式に有用なものである。
（実施例４）
【００５６】
【化１５】
0003858283.tif 000014
【００５７】
からなるネマチック液晶組成物Ｎｏ．２１を調製し、この組成物の諸特性を測定した。結果は以下の通りであった。
ＴN-I   ：    ９４．５      ℃
Ｔ→N   ：  −３１．０      ℃
Ｖth    ：      ２．１４    Ｖ
Δε    ：      ６．９
Δｎ    ：      ０．２４７
比抵抗  ：  １．８×１０13  Ω・ｃｍ
テスト前の電圧保持率            ：  ９９．３％
加熱促進テスト後電圧保持率      ：  ９８．６
このネマチック液晶組成物は加熱促進テスト後の電圧保持率が高いことから、熱に安定であることが理解できる。またこの組成物を構成材料とするアクティブ・マトリクス液晶表示装置を作製したところ、漏れ電流が小さくフリッカの発生しない優れたものであることが確認できた。
【００５８】
また、このネマチック液晶組成物の複屈折率の波長分散を測定したところ、光の波長６５０ｎｍに対する４００ｎｍでの比が１．１５以上であった。この液晶材料は、光の波長の違いによってより大きな位相差が現れていることから、カラーフィルター層を用いないでカラー表示を行う、液晶と位相差板の複屈折性を利用した新規反射型カラー液晶表示方式に有用なものである。
（実施例５）
【００５９】
【化１６】
0003858283.tif 000015
【００６０】
からなるネマチック液晶組成物Ｎｏ．２２を調製し、この組成物の諸特性を測定した。結果は以下の通りであった。
ＴN-I   ：    ９６．３      ℃
Ｔ→N   ：    −２．０      ℃
Ｖth    ：      １．８０    Ｖ
Δε    ：    １０．２
Δｎ    ：      ０．２５０
比抵抗  ：  １．２×１０13  Ω・ｃｍ
テスト前の電圧保持率            ：  ９９．０％
加熱促進テスト後電圧保持率      ：  ９８．５％
このネマチック液晶組成物は加熱促進テスト後の電圧保持率が高いことから、熱に安定であることが理解できる。またこの組成物を構成材料とするアクティブ・マトリクス液晶表示装置を作製したところ、漏れ電流が小さくフリッカの発生しない優れたものであることが確認できた。
【００６１】
また、このネマチック液晶組成物の複屈折率の波長分散を測定したところ、光の波長６５０ｎｍに対する４００ｎｍでの比が１．１５以上であった。この液晶材料は、光の波長の違いによってより大きな位相差が現れていることから、カラーフィルター層を用いないでカラー表示を行う、液晶と位相差板の複屈折性を利用した新規反射型カラー液晶表示方式に有用なものである。
（実施例６〜９）
下記第３表に示すネマチック液晶組成物Ｎｏ．２３〜Ｎｏ．２６を調製した。
【００６２】
【表３】
0003858283.tif 000016
【００６３】
（表中、数字は重量％を表わす。）
この組成物の諸特性を測定したところ、アクティブ・マトリクス液晶表示方式や新規反射型カラー液晶表示方式に有用なものであった。
【００６４】
【発明の効果】
本発明のネマチック液晶組成物は、０．２３５以上と複屈折率（Δｎ）が大きく、広い温度範囲でネマチック相を示す。また、電圧保持率が高く、化学的安定性が高いことが明らかである。従って、本発明の液晶組成物を用いることにより、表示画面のちらつき、クロストーク現象の改善された液晶表示装置を得ることができ、大きな複屈折率により液晶層の厚みｄを低減でき応答特性を改善でき、特に情報量の多いTN-LCD、STN-LCDあるいはアクティブ・マトリクス形液晶表示装置において良好な駆動特性及び表示特性が得られる。